(57)【特許請求の範囲】
【請求項１】
ヒドロキシカルボン酸の少なくとも１種類の塩およびオキソ酸アニオンの少なくとも１種類の塩の混合物を含み、前記ヒドロキシカルボン酸の少なくとも１種類の塩が７０重量％から９０重量％であり、前記オキソ酸アニオンの少なくとも１種類の塩が１０重量％から３０重量％である金属用腐食抑制組成物であって、
前記ヒドロキシカルボン酸の少なくとも１種類の塩が、ヒドロキシカルボン酸塩の全重量に基づき４０重量％から６０重量％の少なくとも１種類のグルカル酸塩、ヒドロキシカルボン酸塩の全重量に基づき５重量％から１５重量％の少なくとも１種類のグルコン酸塩、ヒドロキシカルボン酸塩の全重量に基づき３重量％から９重量％の少なくとも１種類の５−ケト−グルコン酸塩、ヒドロキシカルボン酸塩の全重量に基づき５重量％から１０重量％の少なくとも１種類の酒石酸塩、ヒドロキシカルボン酸塩の全重量に基づき５重量％から１０重量％の少なくとも１種類のタルトロン酸塩、およびヒドロキシカルボン酸塩の全重量に基づき１重量％から５重量％の少なくとも１種類のグリコール酸塩を含む、前記金属用腐食抑制組成物。
【請求項２】
少なくとも１種類のグルカル酸塩が、グルカル酸二ナトリウム、グルカル酸カリウムナトリウム、グルカル酸二カリウム、グルカル酸亜鉛、グルカル酸二アンモニウムまたはこの組合せを含む、請求項１に記載の腐食抑制組成物。
【請求項３】
組成物の全重量に基づき７５重量％から８５重量％のヒドロキシカルボン酸の少なくとも１種類の塩、および組成物の全重量に基づき１５重量％から２５重量％のオキソ酸アニオンの少なくとも１種類の塩を含む、請求項１に記載の腐食抑制組成物。
【請求項４】
組成物の全重量に基づき２８重量％から３６重量％のグルカル酸の塩、および組成物の全重量に基づき１５重量％から２５重量％のオキソ酸アニオンの少なくとも１種類の塩を含む、請求項１に記載の腐食抑制組成物。
【請求項５】
前記ヒドロキシカルボン酸の少なくとも１種類の塩が、ヒドロキシカルボン酸塩の全重量に基づき４５重量％から５５重量％の少なくとも１種類のグルカル酸塩、ヒドロキシカルボン酸塩の全重量に基づき１０重量％から１５重量％の少なくとも１種類のグルコン酸塩、ヒドロキシカルボン酸塩の全重量に基づき４重量％から６重量％の少なくとも１種類の５−ケト−グルコン酸塩、ヒドロキシカルボン酸塩の全重量に基づき５重量％から７重量％の少なくとも１種類の酒石酸塩、ヒドロキシカルボン酸塩の全重量に基づき５重量％から７重量％の少なくとも１種類のタルトロン酸塩、およびヒドロキシカルボン酸塩の全重量に基づき３重量％から５重量％の少なくとも１種類のグリコール酸塩を含む、請求項１に記載の腐食抑制組成物。
【請求項６】
前記ヒドロキシカルボン酸の少なくとも１種類の塩が、ヒドロキシカルボン酸塩の全重量に基づき５０重量％の少なくとも１種類のグルカル酸塩、ヒドロキシカルボン酸塩の全重量に基づき１５重量％の少なくとも１種類のグルコン酸塩、ヒドロキシカルボン酸塩の全重量に基づき４重量％の少なくとも１種類の５−ケト−グルコン酸塩、ヒドロキシカルボン酸塩の全重量に基づき６重量％の少なくとも１種類の酒石酸塩、ヒドロキシカルボン酸塩の全重量に基づき６重量％の少なくとも１種類のタルトロン酸塩、およびヒドロキシカルボン酸塩の全重量に基づき５重量％の少なくとも１種類のグリコール酸塩を含む、請求項１に記載の腐食抑制組成物。
【請求項７】
前記オキソ酸アニオンの塩が、ホウ酸ナトリウム、ホウ酸カリウム、オクタホウ酸二ナトリウム、メタホウ酸ナトリウム、モリブデン酸ナトリウム、モリブデン酸カリウム、アルミン酸ナトリウム、アルミン酸カリウム、スズ酸ナトリウム、スズ酸カリウム、ゲルマニウム酸ナトリウム、ゲルマニウム酸カリウム、亜アンチモン酸ナトリウム、亜アンチモン酸カリウム、またはこの組合せである、請求項１に記載の腐食抑制組成物。
【請求項８】
前記ヒドロキシカルボン酸の少なくとも１種類の塩が、ヒドロキシカルボン酸塩の全重量に基づき４０重量％から５０重量％のグルカル酸の塩を含む、請求項１に記載の腐食抑制組成物。
【発明の詳細な説明】
【技術分野】
【０００１】
（関連出願の情報）
本出願は、２０１０年１１月１１日に出願された米国仮特許出願第６１／４１２，７０６号の優先権を主張する。仮出願の内容は参照により本明細書に組み込まれる。
【０００２】
本発明において、カルシウムおよびマグネシウムなどの金属イオンを封鎖（ｓｅｑｕｅｓｔｅｒｉｎｇ）することができ、一部が再生可能な糖質供給原料に由来するものである新規な腐食抑制剤を説明する。該腐食抑制剤は、１種類以上のヒドロキシカルボン酸塩と１種類以上の適切なオキソ酸アニオン塩を含む混合物である。ヒドロキシカルボン酸塩は、糖質および他のポリオール供給原料から化学的または生物学的酸化によって容易に製造され得る。
【背景技術】
【０００３】
ヒドロキシカルボン酸およびヒドロキシカルボン酸塩は、金属が水または水溶液と接触しているときの金属腐食の抑制に特に有効な腐食抑制剤として充分に認知されている。Ｎｉｅｌａｎｄ  ｅｔ  ａｌ．による米国特許第２，５２９，１７８号明細書には、このようなヒドロキシカルボン酸またはこの塩は、グルコン酸（米国特許第２，５２９，１７８号明細書）の場合のように単一のカルボン酸官能部を含むものであってもよく、ヒドロキシジカルボン酸である酒石酸、またはヒドロキシトリカルボン酸であるクエン酸（米国特許第２，５２９，１７７号明細書）の場合のように１つより多くのカルボン酸官能部を含むものであってもよいことが教示されている。また、Ｎｉｅｌａｎｄ  ｅｔ  ａｌ．により、酒石酸などの１つより多くのカルボン酸官能部を有するヒドロキシカルボン酸またはこの塩（米国特許第２，５２９，１７７号明細書）は、一般的に、グルコン酸などの同等のヒドロキシモノカルボン酸（米国特許第２，５２９，１７８号明細書）よりも良好な腐食抑制特性を示すことも教示された。
【０００４】
また、ヒドロキシカルボン酸は、海水（Ｍｏｒ，１９７１；Ｍｏｒ，１９７６；およびＷｒｕｂｌ，１９８４）または配合ブライン溶液（Ｋｕｃｚｙｎｓｋｉ，１９７９；Ｋｏｒｚｈ，１９８１；Ｓｕｋｈｏｔｉｎ，１９８２；およびＡｂｄａｌｌａｈ，１９９９）などの水性ナトリウムブライン中において金属腐食を抑制することが示されており、一部のものは、工業用冷却システムなどの特定の用途に使用されている（Ｓｕｋｈｏｔｉｎ，１９８２）。
【０００５】
また、ヒドロキシカルボン酸およびヒドロキシカルボン酸塩は、溶液中の金属イオンを封鎖することができるキレート剤として報告されている（Ｍｅｈｌｔｒｅｔｔｅｒ，１９５３；Ａｂｂａｄｉ，１９９９）。カルシウムおよびマグネシウムなどの金属イオン用の封鎖剤としてのヒドロキシカルボン酸塩は、一般に、トリポリリン酸ナトリウム（ＳＴＰＰ）、エチレンジアミン三酢酸塩（ＥＤＴＡ）、またはニトリロ三酢酸塩（ＮＴＡ）などの一般的な封鎖剤と比べて性能が不充分である。封鎖能が低いにもかかわらず、ヒドロキシカルボン酸塩は、典型的には生分解性で無毒性であり、糖質などの再生可能な資源から得られるため、興味深い。従って、ＳＴＰＰおよびＥＤＴＡの代替封鎖剤としてのヒドロキシカルボン酸塩の使用は、特に、化合物が環境中に廃棄され得る用途において好都合である。
【０００６】
腐食抑制剤および封鎖剤として従来、使用されている多くの化学物質化合物は、リン系のものである。環境規制により、物質が地表水中に廃棄される用途におけるリン化合物の使用は、制限され続けている。このような規制は、さまざまな用途での腐食抑制剤としての使用のために環境的に受容可能な物質の必要性を引き起こしている。具体的な必要な分野の一例は、金属イオン、特に、カルシウムおよびマグネシウムなどの、水道水中または新たな地下水の形成において一般的に見られ、スケールをもたらし得る金属イオンを封鎖することもできる腐食抑制剤を軸とするものである。特に、腐食の抑制とスケールの抑制の両方が可能な薬剤は、洗剤のビルダーとして、または工業用の冷却塔やボイラーシステムに使用された水を処理するための添加剤として有用であり得る。
【０００７】
封鎖剤としての機能を果たす腐食抑制剤が有用な用途の一例は、洗剤配合物における適用である。洗剤は、主に、界面活性剤、ビルダー、漂白剤、酵素、および充填剤で構成された洗浄混合物である。主要成分の２つは界面活性剤とビルダーである。界面活性剤は、油分や油汚れの乳化を担い、一方、ビルダーは、界面活性剤の洗浄特性を拡張または改善するために添加される。ビルダーは、１種類の物質であってもよく物質の混合物であってもよく、一般的に多種類の機能を果たすものである。重要なビルダー機能は、硬水中の金属カチオン、典型的には、カルシウムやマグネシウムカチオンの封鎖である。ビルダーは、カルシウムやマグネシウムカチオンを封鎖し、該金属と界面活性剤間の水不溶性の塩（石鹸カス）の形成を抑制することにより、水軟化剤としての機能を果たす。また、洗濯用洗剤の場合、ビルダーにより、該カチオンの綿への結合（綿織物上に保持された泥汚れが主原因である。）の抑制が補助される。ビルダーの他の機能としては、洗剤液のアルカリ度の増大、界面活性剤ミセルの解膠、および腐食の抑制が挙げられる。
【０００８】
市販の洗剤に使用された最初のビルダーは、リン酸塩およびリン酸塩誘導体であった。トリポリリン酸ナトリウム（ＳＴＰＰ）は、一時期は、一般消費者用洗剤および工業用洗剤の両方において最も一般的なビルダーであった。また、リン酸塩ビルダーは、洗浄機や食器洗い機の金属表面用の腐食抑制剤としても宣伝されている。リン酸塩は、ここ４０年の間で、主に、廃水および最終的に低酸素状態を生じさせる地表水中へのリン酸塩高含有廃水の廃棄に関する環境問題のため、徐々に洗剤から減らされてきている（Ｌｏｗｅ，１９７８）。洗剤におけるリン酸塩の高性能の代替品が依然として求められている。
【０００９】
封鎖剤としての機能を果たす腐食抑制剤の第２の適用分野は、工業用および業務用の冷却塔ならびにボイラーシステムで使用された工程用水の処理における適用である。冷却塔およびボイラーシステムに伴う主な問題の２つは、金属表面の腐食および該上面上への硬水スケールの堆積である。腐食によりシステム設備の寿命が短くなり、一方、スケール形成により金属表面全体における熱流効率が低下する。従来、リン酸塩およびホスホン酸塩が、水処理において腐食およびスケールの抑制剤として使用されてきた。
【先行技術文献】
【特許文献】
【００１０】
【特許文献１】米国特許第２，５２９，１７８号明細書
【特許文献２】米国特許第２，５２９，１７７号明細書
【非特許文献】
【００１１】
【非特許文献１】Ｍｏｒ，１９７１
【非特許文献２】Ｍｏｒ，１９７６
【非特許文献３】Ｗｒｕｂｌ，１９８４
【非特許文献４】Ｋｕｃｚｙｎｓｋｉ，１９７９
【非特許文献５】Ｋｏｒｚｈ，１９８１
【非特許文献６】Ｓｕｋｈｏｔｉｎ，１９８２
【非特許文献７】Ａｂｄａｌｌａｈ，１９９９
【非特許文献８】Ｍｅｈｌｔｒｅｔｔｅｒ，１９５３
【非特許文献９】Ａｂｂａｄｉ，１９９９
【非特許文献１０】Ｌｏｗｅ，１９７８
【発明の概要】
【発明が解決しようとする課題】
【００１２】
リン酸塩洗剤用ビルダーの場合と同様、水処理で使用されているリン系化学物質の代わりの代替使用が所望されている。従って、封鎖剤としての機能も果たすことができ、環境に対して有害とみなされてきたリン酸塩または化学物質が組み込まれていない腐食抑制剤を得る必要性が存在している。
【課題を解決するための手段】
【００１３】
本発明は、ヒドロキシカルボン酸の少なくとも１種類の塩および適切なオキソ酸アニオンの少なくとも１種類の塩の混合物を含む金属用腐食抑制組成物を提供する。ヒドロキシカルボン酸の少なくとも１種類の塩は、一般的に、グルカル酸の塩、キシラル酸の塩、ガラクタル酸の塩またはこの組合せである。具体的には、グルカル酸の該少なくとも１種類の塩としては、グルカル酸二ナトリウム、グルカル酸カリウムナトリウム、グルカル酸二カリウム、グルカル酸亜鉛またはこの組合せが挙げられ得る。また、該組成物は、約５０重量％から約９９重量％のヒドロキシカルボン酸の少なくとも１種類の塩および約１重量％から約５０重量％のオキソ酸アニオンの少なくとも１種類の塩を含むものであり得る。また、該組成物は、約７０重量％から約９０重量％のヒドロキシカルボン酸の少なくとも１種類の塩および約１０重量％から約３０重量％のオキソ酸アニオンの少なくとも１種類の塩を含むものであってもよい。さらに、該組成物は、約７５重量％から約８５重量％のヒドロキシカルボン酸の少なくとも１種類の塩および約１５重量％から約２５重量％の適切なオキソ酸アニオンの少なくとも１種類の塩を含むものであってもよい。
【００１４】
ヒドロキシカルボン酸の少なくとも１種類の塩は、２種類以上のカルボン酸塩成分の組合せを含むものであってもよい。カルボン酸塩成分のうちの１種類としては、グルカル酸塩、例えば、グルカル酸二ナトリウム、グルカル酸カリウムナトリウム、グルカル酸二カリウム、グルカル酸二アンモニウム、およびグルカル酸亜鉛が挙げられ得る。グルカル酸塩成分は全組成物に約３０重量％から約７０重量％含まれ得る。さらに、グルカル酸塩成分は全組成物に約４０重量％から約６０重量％含まれ得る。
【００１５】
さらに、ヒドロキシカルボン酸の少なくとも１種類の塩のカルボン酸塩成分のうちの１種類としては、キシラル酸塩、例えば、キシラル酸ナトリウム、キシラル酸二ナトリウム、キシラル酸カリウムナトリウム、キシラル酸二カリウム、キシラル酸二アンモニウム、およびキシラル酸亜鉛が挙げられ得る。キシラル酸塩成分は全組成物に約３０重量％から約７０重量％含まれ得る。さらに、キシラル酸塩成分は全組成物に約４０重量％から約６０重量％含まれ得る。
【００１６】
さらに、ヒドロキシカルボン酸の少なくとも１種類の塩のカルボン酸塩成分のうちの１種類としては、ガラクタル酸塩、例えば、ガラクタル酸ナトリウム、ガラクタル酸二ナトリウム、ガラクタル酸カリウムナトリウム、ガラクタル酸二カリウム、ガラクタル酸二アンモニウム、およびガラクタル酸亜鉛が挙げられ得る。ガラクタル酸塩成分は全組成物に約３０重量％から約７０重量％含まれ得る。さらに、ガラクタル酸塩成分は全組成物に約４０重量％から約６０重量％含まれ得る。
【００１７】
ヒドロキシカルボン酸の少なくとも１種類の塩に関して、該組成物は、約３０重量％から約７５重量％の少なくとも１種類のグルカル酸塩、約０重量％から約２０重量％の少なくとも１種類のグルコン酸塩、約０重量％から約１０重量％の少なくとも１種類の５−ケト−グルコン酸塩、約０重量％から約１０重量％の少なくとも１種類の酒石酸塩、約０重量％から１０重量％の少なくとも１種類のタルトロン酸塩、および約０重量％から１０重量％の少なくとも１種類のグリコール酸塩を含むものであり得る。または、該組成物は、約４０重量％から約６０重量％の少なくとも１種類の該グルカル酸塩、約５重量％から約１５重量％の少なくとも１種類のグルコン酸塩、約３重量％から約９重量％の少なくとも１種類の５−ケト−グルコン酸塩、約５重量％から約１０重量％の少なくとも１種類の酒石酸塩  約５重量％から１０重量％の少なくとも１種類のタルトロン酸塩、および約１重量％から５重量％の少なくとも１種類のグリコール酸塩を含むものであり得る。さらにまた別の択一例では、該組成物は、約４５重量％から約５５重量％の少なくとも１種類の該グルカル酸塩、約１０重量％から約１５重量％の少なくとも１種類のグルコン酸塩、約４重量％から約６重量％の少なくとも１種類の５−ケト−グルコン酸塩、約５重量％から約７重量％の少なくとも１種類の酒石酸塩、約５重量％から７重量％の少なくとも１種類のタルトロン酸塩、および約３重量％から５重量％の少なくとも１種類のグリコール酸塩を含むものであり得る。さらにまた別の択一例では、該組成物は、約５０重量％の少なくとも１種類の該グルカル酸塩、約１５重量％の少なくとも１種類のグルコン酸塩、約４重量％の少なくとも１種類の５−ケト−グルコン酸塩、約６重量％の少なくとも１種類の酒石酸塩、約６重量％の少なくとも１種類のタルトロン酸塩、および約５重量％の少なくとも１種類のグリコール酸塩を含むものであり得る。
【００１８】
択一的な一実施形態において、本発明は、約７５重量％から約８５重量％のヒドロキシカルボン酸の少なくとも１種類の塩および約１５％から約２５％の適切なオキソ酸アニオンの少なくとも１種類の塩の混合物を含む金属用腐食抑制組成物を含む。ヒドロキシカルボン酸の少なくとも１種類の塩は、約４０重量％から約６０重量％のグルカル酸の塩を含むものであり得る。さらに、グルカル酸の塩としては、グルカル酸二ナトリウム、グルカル酸カリウムナトリウム、グルカル酸二カリウム、グルカル酸二アンモニウム、グルカル酸亜鉛、およびこの組合せが挙げられ得る。
【００１９】
または、さらに、ヒドロキシカルボン酸の少なくとも１種類の塩は、約３０重量％から約７０重量％のキシラル酸の塩を含むものであり得る。キシラル酸の塩としては、キシラル酸二ナトリウム、キシラル酸カリウムナトリウム、キシラル酸二カリウム、キシラル酸二アンモニウム、キシラル酸亜鉛、およびこの組合せが挙げられ得る。
【００２０】
さらに、ヒドロキシカルボン酸の少なくとも１種類の塩は、約３０重量％から約７０重量％のガラクタル酸の塩を含むものであり得る。ガラクタル酸の塩としては、グルカル酸二ナトリウム、グルカル酸カリウムナトリウム、グルカル酸二カリウム、グルカル酸亜鉛、ガラクタル酸二アンモニウム、およびこの組合せが挙げられ得る。
【００２１】
また、該組成物に使用されるヒドロキシカルボン酸の少なくとも１種類の塩は、約３０重量％から約７５重量％の少なくとも１種類のグルカル酸塩、約０重量％から約２０重量％の少なくとも１種類のグルコン酸塩、約０重量％から約１０重量％の少なくとも１種類の５−ケト−グルコン酸塩、約０重量％から約１０重量％の少なくとも１種類の酒石酸塩、約０重量％から１０重量％の少なくとも１種類のタルトロン酸塩、および約０重量％から１０重量％の少なくとも１種類のグリコール酸塩の混合物を含むものであり得る。または、該組成物に使用されるヒドロキシカルボン酸の少なくとも１種類の塩は、約４０重量％から約６０重量％の少なくとも１種類の該グルカル酸塩、約５重量％から約１５重量％の少なくとも１種類のグルコン酸塩、約３重量％から約９重量％の少なくとも１種類の５−ケト−グルコン酸塩、約５重量％から約１０重量％の少なくとも１種類の酒石酸塩  約５重量％から１０重量％の少なくとも１種類のタルトロン酸塩、および約１重量％から５重量％の少なくとも１種類のグリコール酸塩の混合物を含むものであり得る。さらにまた別の択一例では、該組成物に使用されるヒドロキシカルボン酸の少なくとも１種類の塩は、約４５重量％から約５５重量％の少なくとも１種類の該グルカル酸塩、約１０重量％から約１５重量％の少なくとも１種類のグルコン酸塩、約４重量％から約６重量％の少なくとも１種類の５−ケト−グルコン酸塩、約５重量％から約７重量％の少なくとも１種類の酒石酸塩、約５重量％から７重量％の少なくとも１種類のタルトロン酸塩、および約３重量％から５重量％の少なくとも１種類のグリコール酸塩の混合物を含むものであり得る。さらにまた別の択一例では、ヒドロキシカルボン酸の少なくとも１種類の塩は、約５０重量％の少なくとも１種類の該グルカル酸塩、約１５重量％の少なくとも１種類のグルコン酸塩、約４重量％の少なくとも１種類の５−ケト−グルコン酸塩、約６重量％の少なくとも１種類の酒石酸塩、約６重量％の少なくとも１種類のタルトロン酸塩、および約５重量％の少なくとも１種類のグリコール酸塩の混合物を含むものであり得る。
【００２２】
オキソ酸アニオンの好適な塩としては、ナトリウムおよびカリウムの塩であるホウ酸塩、アルミン酸塩、スズ酸塩、ゲルマニウム酸塩、モリブデン酸塩、アンチモン酸塩およびこの組合せが挙げられる。
【発明を実施するための形態】
【００２３】
本発明において、ヒドロキシカルボン酸塩とオキソ酸アニオンの適切な塩の混合物を含む新規な腐食抑制剤を説明する。ヒドロキシカルボン酸は、１個以上のヒドロキシル基ならびに１つ以上のカルボン酸官能部を含む混合物である。このような化合物のヒドロキシル基は、水中でオキソ酸アニオンの適切な塩と結合するとエステルを形成し得るものである。また、このようなヒドロキシカルボン酸のオキソ酸アニオンエステルは、典型的には多くの金属イオンと水に不溶性の塩を形成するヒドロキシカルボン酸単独とは対照的に、カルシウムおよびマグネシウムなどの金属イオンと安定な水溶性の錯体を形成することが示されている。従って、本発明の腐食抑制特性と封鎖特性の組合せにより、オキソ酸アニオン塩とヒドロキシカルボン酸塩の混合物は、スケール抑制剤および洗剤用ビルダー用として魅力的となっている。
【００２４】
本明細書で用いる場合、用語「ヒドロキシカルボン酸」は、糖質または他のポリオールの任意の酸化誘導体であると一般的にみなされ得るものである。ポリオールという用語は、一般的に、２個以上のアルコール性ヒドロキシル基を有する任意の有機化合物と定義する。酸化に好適な糖質またはポリオールとしては：単純なアルドースおよびケトース（グルコース、キシロースまたはフルクトースなど）；単純なポリオール（グリセロール、ソルビトールまたはマンニトールなど）；還元二糖（マルトース、ラクトース、またはセロビオースなど）；還元オリゴ糖（マルトトリオース、マルトテトロース、またはマルトテトラロースなど）；非還元糖質（スクロース、トレハロースおよびスタキオースなど）；単糖類とオリゴ糖（これには二糖が包含され得る。）の混合物；種々のデキストロース当量値を有するグルコースシロップ；多糖類（限定されないが、デンプン、セルロース、アラビノガラクタン、キシラン、マンナン、フルクタン、ヘミセルロースなど）；上記の糖質またはポリオールの１種類以上を含む糖質と他のポリオールの混合物が挙げられる。当業者には、２個以上のカルボン酸基を有する化合物は、カルボン酸基を１個だけしか含まないものよりも腐食抑制剤としてより良好な性能を発揮する傾向にあることは認識されよう。本発明において使用され得るヒドロキシカルボン酸の具体例としては、限定されないが、グルカル酸、キシラル酸、ガラクタル酸、グルコン酸、酒石酸、タルトロン酸、グリコール酸、グリセリン酸、およびこの組合せが挙げられる。一実施形態において、ヒドロキシカルボン酸としては、グルカル酸、キシラル酸、およびガラクタル酸が挙げられる。さらに、当業者には、本発明のヒドロキシカルボン酸には、ヒドロキシカルボン酸の考えられ得るあらゆる立体異性体、例えば、ジアステレオマーおよびエナンチオマーの実質的に純粋な形態ならびに任意の混合比のもの（例えば、ラセミ化合物）が包含されていることは認識されよう。
【００２５】
一般に、本発明の組成物は、約１重量％から約９９重量％のヒドロキシカルボン酸の少なくとも１種類の塩と約１重量％から約９９重量％の適切なオキソ酸アニオンの少なくとも１種類の塩を含むものである。一実施形態において、該組成物は、約５０重量％から約９９重量％のヒドロキシカルボン酸の少なくとも１種類の塩および約１重量％から約９９重量％のオキソ酸アニオンの少なくとも１種類の塩を含むものである。さらなる一実施形態では、該組成物は、約６０重量％から約９５重量％のヒドロキシカルボン酸の少なくとも１種類の塩と約５重量％から約４０重量％のオキソ酸アニオンの少なくとも１種類の塩を含むものである。さらに別の実施形態では、該組成物は、約７０重量％から約９０重量％のヒドロキシカルボン酸の少なくとも１種類の塩および約１０重量％から約３０重量％のオキソ酸アニオンの少なくとも１種類の塩を含むものである。またさらなる実施形態では、該組成物は、約７５重量％から約８５重量％のヒドロキシカルボン酸の少なくとも１種類の塩および約１５重量％から約２５重量％のオキソ酸アニオンの少なくとも１種類の塩を含むものである。また別の実施形態では、該組成物は、約８０重量％のヒドロキシカルボン酸の少なくとも１種類の塩と約２０重量％のオキソ酸アニオンの少なくとも１種類の塩を含むものである。本明細書に記載の濃度は、ヒドロキシカルボン酸の少なくとも１種類の塩成分を構成しているすべてのカルボン酸塩の累積濃度を示していること、および単一のカルボン酸塩（ヒドロキシカルボン酸塩成分が２種類以上のカルボン酸塩で構成されている場合）が構成し得る濃度は該記載の濃度より少ないことに注意されたい。
【００２６】
本発明の腐食抑制組成物は、本明細書において論考しているヒドロキシカルボン酸の塩形態を含むものである。当業者には、塩は、一般的に、酸と塩基の中和反応によって生じる化合物であることは認識されよう。糖質または他のポリオールの任意の酸化誘導体がこの塩形態で本発明に組み込まれ得る。ヒドロキシカルボン酸塩の非限定的な例としては、グルカル酸二ナトリウム、グルカル酸カリウムナトリウム、グルカル酸二カリウム、グルカル酸二リチウム、グルカル酸ナトリウムリチウム、グルカル酸カリウムリチウム、グルカル酸亜鉛、グルカル酸二アンモニウム、キシラル酸二ナトリウム、キシラル酸カリウムナトリウム、キシラル酸二カリウム、キシラル酸二リチウム、キシラル酸ナトリウムリチウム、キシラル酸カリウムリチウム、キシラル酸亜鉛、キシラル酸グルコン酸アンモニウムナトリウム、グルコン酸カリウム、グルコン酸リチウム、グルコン酸亜鉛、グルコン酸アンモニウム、ガラクタル酸二ナトリウム、ガラクタル酸カリウムナトリウム、ガラクタル酸二カリウム、ガラクタル酸二リチウム、ガラクタル酸ナトリウムリチウム、ガラクタル酸カリウムリチウム、ガラクタル酸亜鉛、ガラクタル酸二アンモニウム、酒石酸二ナトリウム、酒石酸カリウムナトリウム、酒石酸二カリウム、酒石酸二リチウム、酒石酸ナトリウムリチウム、酒石酸カリウムリチウム、酒石酸亜鉛、酒石酸二アンモニウム、タルトロン酸二ナトリウム、タルトロン酸カリウムナトリウム、タルトロン酸二カリウム、タルトロン酸二リチウム、タルトロン酸ナトリウムリチウム、タルトロン酸カリウムリチウム、タルトロン酸亜鉛、タルトロン酸二アンモニウム、グリコール酸ナトリウム、グリコール酸カリウム、グリコール酸リチウム、グリコール酸亜鉛、グリコール酸アンモニウム、グリセリン酸ナトリウム、グリセリン酸カリウム、グリセリン酸リチウム、グリセリン酸亜鉛、グリセリン酸アンモニウム、およびこの組合せが挙げられる。別の実施形態では、ヒドロキシカルボン酸としては、限定されないが、グルカル酸二ナトリウム、グルカル酸カリウムナトリウム、グルカル酸二カリウム、グルカル酸亜鉛、キシラル酸二ナトリウム、キシラル酸カリウムナトリウム、キシラル酸二カリウム、キシラル酸亜鉛、ガラクタル酸二ナトリウム、ガラクタル酸カリウムナトリウム、ガラクタル酸二カリウム、ガラクタル酸亜鉛、キシラル酸二アンモニウム、およびこの組合せが挙げられ得る。
【００２７】
一態様において、ヒドロキシカルボン酸の少なくとも１種類の塩に関して、本発明の腐食抑制組成物は、約３０重量％から約７５重量％の少なくとも１種類のグルカル酸塩、約０重量％から約２０重量％の少なくとも１種類のグルコン酸塩、約０重量％から約１０重量％の少なくとも１種類の５−ケト−グルコン酸塩、約０重量％から約１０重量％の少なくとも１種類の酒石酸塩、約０重量％から１０重量％の少なくとも１種類のタルトロン酸塩、および約０重量％から１０重量％の少なくとも１種類のグリコール酸塩を含むものである。または、該組成物は、約４０重量％から約６０重量％の少なくとも１種類の該グルカル酸塩、約５重量％から約１５重量％の少なくとも１種類のグルコン酸塩、約３重量％から約９重量％の少なくとも１種類の５−ケト−グルコン酸塩、約５重量％から約１０重量％の少なくとも１種類の酒石酸塩  約５重量％から１０重量％の少なくとも１種類のタルトロン酸塩、および約１重量％から５重量％の少なくとも１種類のグリコール酸塩を含むものである。さらにまた別の択一例では、該組成物は、約４５重量％から約５５重量％の少なくとも１種類の該グルカル酸塩、約１０重量％から約１５重量％の少なくとも１種類のグルコン酸塩、約４重量％から約６重量％の少なくとも１種類の５−ケト−グルコン酸塩、約５重量％から約７重量％の少なくとも１種類の酒石酸塩、約５重量％から７重量％の少なくとも１種類のタルトロン酸塩、および約３重量％から５重量％の少なくとも１種類のグリコール酸塩を含むものである。さらにまた別の択一例では、該組成物は、約５０重量％の少なくとも１種類の該グルカル酸塩、約１５重量％の少なくとも１種類のグルコン酸塩、約４重量％の少なくとも１種類の５−ケト−グルコン酸塩、約６重量％の少なくとも１種類の酒石酸塩、約６重量％の少なくとも１種類のタルトロン酸塩、および約５重量％の少なくとも１種類のグリコール酸塩を含むものである。
【００２８】
別の態様において、腐食抑制組成物中のヒドロキシカルボン酸の少なくとも１種類の塩は、約３０重量％から約７５重量％の少なくとも１種類のグルカル酸塩、約０重量％から約２０重量％の少なくとも１種類のグルコン酸塩、約０重量％から約１０重量％の少なくとも１種類の５−ケト−グルコン酸塩、約０重量％から約１０重量％の少なくとも１種類の酒石酸塩、約０重量％から１０重量％の少なくとも１種類のタルトロン酸塩、および約０重量％から１０重量％の少なくとも１種類のグリコール酸塩の混合物を含むものである。または、ヒドロキシカルボン酸の該少なくとも１種類の塩は、約４０重量％から約６０重量％の少なくとも１種類の該グルカル酸塩、約５重量％から約１５重量％の少なくとも１種類のグルコン酸塩、約３重量％から約９重量％の少なくとも１種類の５−ケト−グルコン酸塩、約５重量％から約１０重量％の少なくとも１種類の酒石酸塩  約５重量％から１０重量％の少なくとも１種類のタルトロン酸塩、および約１重量％から５重量％の少なくとも１種類のグリコール酸塩の混合物を含むものである。さらにまた別の択一例では、ヒドロキシカルボン酸の該少なくとも１種類の塩は、約４５重量％から約５５重量％の少なくとも１種類の該グルカル酸塩、約１０重量％から約１５重量％の少なくとも１種類のグルコン酸塩、約４重量％から約６重量％の少なくとも１種類の５−ケト−グルコン酸塩、約５重量％から約７重量％の少なくとも１種類の酒石酸塩、約５重量％から７重量％の少なくとも１種類のタルトロン酸塩、および約３重量％から５重量％の少なくとも１種類のグリコール酸塩の混合物を含むものである。さらにまた別の択一例では、さらにまた別の択一例では、ヒドロキシカルボン酸の該少なくとも１種類の塩は、約５０重量％の少なくとも１種類の該グルカル酸塩、約１５重量％の少なくとも１種類のグルコン酸塩、約４重量％の少なくとも１種類の５−ケト−グルコン酸塩、約６重量％の少なくとも１種類の酒石酸塩、約６重量％の少なくとも１種類のタルトロン酸塩、および約５重量％の少なくとも１種類のグリコール酸塩の混合物を含むものである。
【００２９】
本発明のヒドロキシカルボン酸は、現在当該技術分野で知られている任意の方法に従って製造され得る。一般的なヒドロキシカルボン酸またはこの塩の現在使用されている商業的調製方法は、例えば、酒石酸（米国特許第２，３１４，８３１号明細書）、グルコン酸（米国特許第５，０１７，４８５号明細書）、およびクエン酸（米国特許第３，６５２，３９６号明細書）の製造の場合のような、主に生物学的誘導型変換または発酵である。化学的な酸化方法も存在しているが、商業的生産において普及するに至っていない。ポリオール供給原料に好適な化学的酸化方法の一例としては、金属触媒上での酸素による酸化（米国特許第２，４７２，１６８号明細書）およびアミノキシル基（ＴＥＭＰＯなど）を用いた塩素または臭素による酸化（米国特許第６，４９８，２６９号明細書）が挙げられる。さらなる方法は、酸化剤として硝酸を水溶液中で使用するものであり、報告されている（Ｋｉｅｌｙ，米国特許第７，６９２，０４１号明細書）。当業者には、本明細書に記載の任意の方法ならびに該方法の任意の組合せを用いてヒドロキシカルボン酸が得られ得ることは認識されよう。
【００３０】
さまざまな供給原料（例えば、グルコース）の酸化では、一般的に、グルコン酸、グルカル酸、酒石酸、タルトロン酸、およびグリコール酸（すべて、ヒドロキシカルボン酸であり、本発明の範囲に含まれる。）を含む酸化生成物の混合物が得られる。驚くべきことに、本明細書において論考しているヒドロキシカルボン酸の塩とホウ酸の塩との組合せにより、ヒドロキシカルボン酸塩単独の組合せの使用と同様の腐食抑制特性がもたらされる。ヒドロキシカルボン酸の潜在的腐食抑制剤としての使用はこれまでに論考されていた（米国特許出願公開第２００９／０２５０６５３号明細書参照）が；ヒドロキシカルボン酸塩とオキソ酸アニオン（ボラートなど）の併用は、オキソ酸アニオン（ボラートなど）は、実施例３および４で行った腐食試験によって示されるように金属に対して潜在的に腐食性であるという事実のため、以前には想定されていなかったことがわかった。具体的には、多種類（または混合物）ヒドロキシカルボン酸塩とホウ酸塩の混合物生成物は、ホウ酸塩を伴う純粋なグルカル酸塩に匹敵する性能を発揮した（実施例１，表１参照）。さらにより驚くべきことは、ホウ酸塩を有する酸化生成物は、ホウ酸塩なしの酸化生成物またはホウ酸塩なしの純粋なグルカル酸塩に匹敵する性能を発揮するということであった。このような所見は、ホウ酸塩自体が水よりも腐食性であるため、およびホウ酸塩と合わせた場合は単独で試験する場合よりも試験液中のヒドロキシカルボン酸塩の全濃度が低くなるため（どちらの場合も、試験液中の抑制剤の総濃度は０．０９％である。）、予期しないことであった。
【００３１】
また、本発明により、腐食抑制剤としての有効性を含めることなくヒドロキシカルボン酸塩の混合物から一部のグルカル酸塩が除かれ得るという事実のため、効率の改善がもたらされる。当業者には、グルカル酸塩が除去可能であることにより、製品の費用対効果が改善され、製造過程の効率を大きくすることが可能であることは認識されよう。
【００３２】
また、多種類のヒドロキシカルボン酸塩を有する混合物を含むものである本発明の組成物を、カルシウムの封鎖剤として評価した（実施例９，表４参照）。純粋なグルカル酸塩の場合に見られるように、混合物単独は不充分な封鎖剤であることが示された。しかしながら、ホウ酸塩と併せると、封鎖能が有意に改善された。従って、本発明の組成物により、腐食抑制ならびに封鎖特性の両方がもたらされる。
【００３３】
本発明の化合物および方法は、以下の実施例を参照することによって、より良好に理解されよう。実施例は、本発明の実例を意図し、本発明の範囲に対する限定を意図するものでない。各実施例は、種々の中間化合物の少なくとも１つの調製方法を例示し、さらに、全過程で使用される各中間体を例示したものである。実施例は、一部の特定の好ましい実施形態であり、本発明の範囲を限定することを意図するものではない。一方、本発明は、特許請求の範囲に含まれ得るあらゆる代替、改変および均等物ならびに日常の実験法を包含している。
【実施例】
【００３４】
［実施例Ｉ］
腐食抑制剤の試験液の調製
腐食試験は、試験液中に浸漬させた鋼製クーポンを用いて、以下に記載のようにして行った。試験液は脱イオン水を用いて調製した。被抑制試験液では、腐食抑制剤を、乾燥重量に対して０．０９％濃度となるように添加した。ヒドロキシカルボン酸塩／オキソ酸アニオン塩腐食抑制剤を、異なる適切なオキソ酸アニオン塩／ヒドロキシカルボン酸塩重量比で含む溶液を調製した。
【００３５】
［実施例２］
腐食試験方法
腐食抑制剤としての化合物および化合物混合物を、米国防蝕技術協会（Ｎａｔｉｏｎａｌ  Ａｓｓｏｃｉａｔｉｏｎ  ｏｆ  Ｃｏｒｒｏｓｉｏｎ  Ｅｎｇｉｎｅｅｒｓ）（ＮＡＣＥ）Ｓｔａｎｄａｒｄ  ＴＭ０１６９−９５実験用浸漬試験の変形型を用いて水溶液中で評価した。各溶液の調製のため、および対照標準として蒸留水を使用した。各腐食抑制剤混合物の有効性は、蒸留水中および３％塩化ナトリウム（ＮａＣｌ）溶液中の両方において測定した。腐食抑制を塩溶液中において測定する際は、蒸留水（３００ｇ）中３％のＮａＣｌの溶液を塩参照として使用した。各試験液は、腐食抑制剤（２７０ｍｇ）を３００ｍＬの蒸留水または３％ＮａＣｌ溶液のいずれかに溶解させて０．０９％抑制剤溶液を得ることにより調製した。次いで、抑制剤試験液のｐＨを５％水酸化ナトリウムの添加によって塩基性（ｐＨ９から１０）にした。
【００３６】
ＡＳＴＭ  Ｆ４３６  Ｔｙｐｅ  １の要件を満たし、ロックウェル硬度Ｃ３８から４５を有する番号付けされたスタンピング加工鋼製ＴＳＩクーポンを腐食試験に使用した。平均クーポン寸法は、外径３．５０ｃｍ、内径１．５２ｃｍ、および厚さ０．２５ｃｍであり、密度は７．８５ｇ／ｃｍ’であった。試験前、クーポンを、振動タンブラー上の密封容器内に、非研磨性クレンザーとともに３０分間入れて表面油汚れおよび不純物を除去し、次いで、アセトンで拭いてさらなる油汚れを除去し、脱イオン水ですすぎ洗浄し、１８．５％ＨＣｌ溶液を用いておよそ３分間、酸エッチングした。クーポンを脱イオン水ですすぎ洗浄し、パットドライし、クロロホルム中に１５分間入れ、次いで通風フード内で１時間風乾させた。各クーポンを０．１ｍｇ単位まで（ｎｅａｒｅｓｔ）少なくとも２回重量測定して定重量を確定した。３つの洗浄／重量測定済みクーポンを、ストッパー付き５００ｍＬ容三角フラスコ内に懸濁させたプラスチック棒に、ストッパーを貫通する孔に通した細線によって取り付けた。時限デバイスによって試験クーポンを、７２時間の期間中、１時間あたり１０分間、クーポンが試験液中に浸漬しているように上下させた。試験は室温で行った。
【００３７】
７２時間の試験期間後、クーポンを溶液中から取り出し、水道水下ですすぎ洗浄し、激しく擦って表面腐食物質を除去した。次いで、クーポンを、５％塩化第一スズと２％塩化アンチモンを含有する濃塩酸の洗浄溶液中に入れた。
【００３８】
１５分後、クーポンをこの酸溶液から取り出し、水道水下で激しくすすぎ洗浄し、さらに１５分間、洗浄溶液に戻した。クーポンを再度、この酸溶液から取り出し、水道水下ですすぎ洗浄し、脱イオン水下ですすぎ洗浄し、パットドライし、クロロホルムを内包する槽内に１０分間入れた。クーポンをクロロホルム中から取り出し、通風フード下で１時間風乾させた後、０．１ｍｇ単位まで重量測定した。各クーポンは２回重量測定し、重量を平均した。腐食速度（単位：ミル／年（ＭＰＹ））を、各クーポンの測定された重量減少量から下記の方程式：
【００３９】
【数１】
0005968898.tif 000002
金属密度＝７．８５ｇ／ｃｍ３
時間＝７２時間
を用いて計算した。
【００４０】
試験液中の３つの各クーポンのＭＰＹ値を平均し、全試験液のＭＰＹ値を求めた。また、蒸留Ｈ２Ｏ対照溶液の平均腐食速度も計算し、各試料液のＭＰＹ値から差し引いて補正ＭＰＹ値を得た。これをＭＰＹ１と記載する。
【００４１】
［実施例３］
水中でのヒドロキシカルボン酸塩とオキソ酸アニオン塩の混合物の腐食抑制
ヒドロキシカルボン酸塩とオキソ酸アニオン塩の混合物の有効性を蒸留水中において試験し、結果を、オキソ酸アニオン塩なしのヒドロキシカルボン酸塩と比較した（表１）。腐食抑制剤試験液は、ホウ酸とＤ−グルカル酸一カリウム（ＭＫＧ）を用いて調製し、試験液のｐＨを水酸化ナトリウムで塩基性にした。ホウ酸ナトリウムは、ホウ酸を水酸化ナトリウムでｐＨ９に中和することにより調製した。すべての場合において、試験液中の腐食抑制剤の総濃度は０．０９％とした。
【００４２】
【表１】
0005968898.tif 000003
【００４３】
ホウ酸ナトリウムは有効な腐食抑制剤ではなく、蒸留水よりも高いＭＰＹ腐食速度を有し、従って、ゼロより大きい補正ＭＰＹ１速度が得られる。中和ＭＫＧは有効な腐食抑制剤であり、ゼロより小さいＭＰＹ１値を有する。驚くべき結果は、混合物中のグルカル酸塩の量が１００％未満でありホウ酸塩が水よりも腐食性であることにもかかわらず、グルカル酸塩とホウ酸塩の組合せが有効な腐食抑制剤としての機能も果たし、負のＭＰＹ値が得られるということであった。８０％中和ＭＫＧ／２０％ホウ酸の場合、腐食抑制有効性は中和ＭＫＧ単独と同等である。
【００４４】
［実施例４］
３％塩化ナトリウム中でのヒドロキシカルボン酸塩とオキソ酸アニオン塩の混合物の腐食抑制
ヒドロキシカルボン酸塩とオキソ酸アニオン塩の混合物の有効性を３％塩化ナトリウム中において試験し、結果を、オキソ酸アニオン塩なしのヒドロキシカルボン酸塩と比較した（表２）。腐食抑制剤試験液は、ホウ砂（ホウ酸ナトリウム）、モリブデン酸ナトリウム、アルミン酸ナトリウムまたはこの混合物をオキソ酸アニオン塩成分として用い、Ｄ−グルカル酸一カリウム（ＭＫＧ）、グルカル酸亜鉛、グルコン酸ナトリウム、キシラル酸またはガラクタル酸をヒドロキシカルボン酸塩成分として用いて調製した。各場合において、試験液のｐＨを水酸化ナトリウムを用いて塩基性にし、試験液中の腐食抑制剤の総濃度は０．０９％とした。
【００４５】
【表２】
0005968898.tif 000004
0005968898.tif 000005
【００４６】
表２においてわかるように、ホウ酸ナトリウムは、塩化ナトリウム中において有効な腐食抑制剤ではなく、実際には３％塩化ナトリウム単独よりも腐食性である。ホウ酸ナトリウムと種々のヒドロキシカルボン酸塩の混合物ではすべて、ヒドロキシカルボン酸塩単独と比べてわずかに高いが同等の腐食速度が示される。この場合も、驚くべき結果は、ヒドロキシカルボン酸塩とホウ酸塩の混合物が、少ないヒドロキシカルボン酸塩を含有しておりホウ酸塩が腐食性薬剤であることにもかかわらず、有効な腐食抑制剤としても機能も果たすことであった。ヒドロキシカルボン酸塩とホウ酸塩の混合物は、ヒドロキシカルボン酸塩単独と比較すると、ずっと高いカルシウム封鎖特性がもたらされるという付加的有益性を有する（表４）。また、表２の結果は、グルカル酸亜鉛がホウ酸ナトリウムと併用して腐食抑制剤として使用されることを示す。亜鉛塩は既知の腐食抑制剤である；しかしながら、グルカル酸亜鉛は水溶性が低いため、この使用は限定的である。ホウ酸塩を添加することによりグルカル酸亜鉛の水溶性が増大し、従って、該混合物の腐食抑制特性が改善される。
【００４７】
アルミン酸ナトリウム単独は腐食抑制剤であり、グルカル酸塩との混合物でも腐食抑制特性が示される。しかしながら、混合物は、グルカル酸塩またはアルミン酸塩いずれか単独と比べて、カルシウム封鎖剤としての性能が高いという付加的利点を有する（表４）。
【００４８】
［実施例５］
グルカル酸塩混合物１の調製
グルカル酸塩混合物１を、米国特許第７，６９２，０４１号明細書に記載のグルコースの硝酸酸化によって調製した。酸化混合物から硝酸を除去した後、有機酸生成物を水酸化ナトリウムを用いて中和し、グルカル酸塩混合物１を得た。グルカル酸塩混合物１中のグルカル酸、グルコン酸および酒石酸のナトリウム塩の量を表３に示す。
【００４９】
［実施例６］
グルカル酸塩混合物２の調製
米国特許第７，６９２，０４１号明細書に記載のようにしてデキストロースを酸化させ、硝酸を分離した。得られた酸化生成物混合物を、水性水酸化カリウムを用いてｐＨ３．５に中和すると析出物が生成した。この固形析出物を濾過によって単離し、濾液を水性水酸化ナトリウムを用いてｐＨ９に中和し、グルカル酸塩混合物２を得た。グルカル酸塩混合物２中のグルカル酸、グルコン酸および酒石酸のナトリウム塩の量を表３に示す。
【００５０】
［実施例７］
グルカル酸塩混合物３の調製
グルコン酸ナトリウム（０．２７ｇ）をグルカル酸塩混合物２（１０．１ｇ，２０％ｗ／ｗ）に添加し、グルカル酸塩混合物３を得た。グルカル酸塩混合物３中のグルカル酸、グルコン酸および酒石酸のナトリウム塩の量を表３に示す。
【００５１】
［実施例８］
多種類のヒドロキシカルボン酸塩とオキソ酸アニオン塩の混合物の腐食抑制
多種類のヒドロキシカルボン酸塩とオキソ酸アニオン塩の混合物の有効性を蒸留水中および３％塩化ナトリウム中において試験し、結果を、オキソ酸アニオン塩なしの多種類のヒドロキシカルボン酸塩の混合物と比較した（表３）。腐食抑制剤試験液は、ホウ砂（ホウ酸ナトリウム）またはアルミン酸ナトリウムのいずれかをオキソ酸アニオン塩成分として用い、グルカル酸塩混合物１から４（実施例５から７参照）をヒドロキシカルボン酸塩成分として用いて調製した。各場合において、試験液を水酸化ナトリウムで塩基性にし、試験液中の腐食抑制剤の総濃度は０．０９％とした。
【００５２】
【表３】
0005968898.tif 000006
【００５３】
表５の結果は、グルカル酸塩、グルコン酸塩および酒石酸塩を腐食抑制剤として含むヒドロキシカルボン酸塩の混合物の有効性を示す。また、この結果は、溶液中でのグルカル酸塩、グルコン酸塩および酒石酸塩とホウ酸塩との相乗的関係を示す。一般に、高レベルのグルカル酸塩を有する混合物は、グルカル酸塩が少ないものより性能が良好である；しかしながら、グルカル酸塩混合物１では、塩化ナトリウム溶液中において、純粋なグルカル酸塩溶液と比べて改善された腐食抑制が示された（表２）。さらに、全溶液での腐食結果は純粋なグルカル酸塩溶液で得られるものと類似しており、一部のグルカル酸塩をグルコン酸塩や酒石酸塩などの他のヒドロキシカルボン酸塩で置き換えることにより、純粋なグルカル酸塩を含む腐食抑制溶液の有用な代替品が得られることを示す。ホウ酸塩が組み込まれた溶液であっても、腐食抑制に対して同様の有効性が示され、これは、ホウ酸塩が腐食性であることが知られており、これらの混合物中のグルカル酸塩レベルが低いことを考慮すると驚くべきことであった。
【００５４】
［実施例９］
カルシウム封鎖能
種々の化合物および混合物のカルシウムキレート能を、確立された手順（Ｗｉｌｈａｍ，１９７１）によって測定した。簡単には、封鎖剤（乾燥重量にして１．０ｇ）を脱イオン水に溶解させ、５０ｍＬまで希釈した。この溶液のｐＨを４５％水性水酸化ナトリウムを用いて１０に調整した後、２％水性シュウ酸ナトリウム（２ｍＬ）を添加した。試験液を１％水性酢酸カルシウムで、わずかに混濁するまで滴定した。１ｍＬの１％酢酸カルシウムは６．３２ｍｇのＣａＣＯ３に相当する。封鎖試験の結果を表４に示す。表４の結果から、ヒドロキシカルボン酸塩単独は、封鎖剤１ｇあたりのＣａＣＯ３のｍｇの値が小さいことを考慮するとカルシウムに対して不充分な封鎖剤である；しかしながら、ホウ酸ナトリウムなどの適切なオキソ酸アニオン塩の添加により、封鎖能が大きく改善されることが明白である。
【００５５】
【表４】
0005968898.tif 000007
0005968898.tif 000008